(57)【要約】      （修正有）【課題】塗料と二酸化炭素との液体混合物が液−液２相を形成する場合であっても、噴霧の脈動を抑制できる塗装方法等の提供。【解決手段】二酸化炭素と塗料とを混合器８内で混合して液体混合物を得る工程と、混合器８内の液体混合物をオリフィス９ｂに供給して噴霧する工程と、を備え、混合器８からオリフィス９ｂに供給される液体混合物は液−液２相系を形成し、混合器８を出てからオリフィス９ｂに到達するまでの液体混合物の滞留時間を１０秒以下とする塗装方法。好ましくは混合器８からオリフィス９ｂまで液体混合物を移送する導管Ｌ３が略水平に配置されている、塗装装置。【選択図】図１
2018039000.tif 000002
【特許請求の範囲】
【請求項１】
二酸化炭素と塗料とを混合器内で混合して液体混合物を得る工程と、
前記混合器内の液体混合物をオリフィスに供給して噴霧する工程と、を備え、
前記混合器から前記オリフィスに供給される液体混合物は液−液２相系であり、
前記混合器を出てから前記オリフィスに到達するまでの前記液体混合物の滞留時間を１０秒以下とする、塗装方法。
【請求項２】
前記液体混合物は水を含む、請求項１記載の方法。
【請求項３】
前記混合器から前記オリフィスまで前記液体混合物を略水平に移送する、請求項１又は２記載の方法。
【請求項４】
二酸化炭素と塗料とを混合して液体混合物を形成する混合器と、
噴霧用のオリフィスと、
前記混合器内の液体混合物を前記オリフィスに導く導管と、を備え、
前記導管内の液体混合物は液−液２相系であり、
前記液体混合物の前記導管における滞留時間は１０秒以下である、塗装装置。
【請求項５】
前記導管は、前記混合器から前記オリフィスまで前記液体混合物を略水平に移送するように配置された、請求項４記載の装置。
【発明の詳細な説明】
【技術分野】
【０００１】
本発明は、塗装方法及び塗装装置に関する。
【背景技術】
【０００２】
従来より、塗料を噴霧する方法として、液体塗料に混合した二酸化炭素の膨張により塗料を噴霧する二酸化炭素スプレー法が知られている。
【０００３】
塗料の中には、二酸化炭素と混合しても単一液相を形成せず、液−液２相を形成するものがある。この場合第１液相は二酸化炭素を主成分とし、第２液相は塗料中の溶剤を主成分とする。しかしながら、このような塗料混合物を噴霧ノズルのオリフィスから吐出しても、噴霧に脈動がおこり、安定した塗装が困難である。
【０００４】
これに対して、特許文献１及び特許文献２では、このような混合物に対して結合剤、又は分散剤／乳化剤を添加して液−液２相を混和する試みが開示されている。
【先行技術文献】
【特許文献】
【０００５】
【特許文献１】特許２９４７９３６号公報
【特許文献２】特許３０００３４０号公報
【発明の概要】
【発明が解決しようとする課題】
【０００６】
しかしながら、塗料に添加剤を加えると塗膜の特性に悪影響を与えることが多いため、別の塗装方法が求められていた。
【０００７】
本発明は上記課題に鑑みてなされたもので有り、塗料と二酸化炭素との液体混合物が液−液２相を形成する場合であっても、噴霧の脈動を抑制できる塗装方法等を提供することを目的とする。
【０００８】
本発明者らが検討したところ、二酸化炭素と塗料とを混合する混合器を出てから噴霧用のオリフィスに到達するまでの液体混合物の滞留時間を１０秒以下とすると、脈動を抑制できることを見いだした。
【課題を解決するための手段】
【０００９】
本発明に係る塗装方法は、二酸化炭素と塗料とを混合器内で混合して液体混合物を得る工程と、前記混合器内の液体混合物をオリフィスに供給して噴霧する工程と、を備える。前記混合器から前記オリフィスに供給される液体混合物は液−液２相系である。前記混合器を出てから前記オリフィスに到達するまでの前記液体混合物の滞留時間を１０秒以下とする。
【００１０】
本発明によれば噴霧時の脈動を抑制できる。この理由として、滞留時間を短くすることにより、液−液２相のエマルジョン状態を維持したままオリフィスに供給されることが考えられる。
【００１１】
ここで、前記液体混合物は水を含むことができる。
【００１２】
また、前記混合器から前記オリフィスまで前記液体混合物を略水平に移送することができる。
【００１３】
本発明に係る塗装装置は、二酸化炭素と塗料とを混合して液体混合物を形成する混合器と、噴霧用のオリフィスと、前記混合器内の液体混合物を前記オリフィスに導く導管と、を備える。前記導管内の液体混合物は液−液２相系である。前記液体混合物の前記導管における滞留時間は１０秒以下である。
【００１４】
ここで、前記導管は、前記混合器から前記オリフィスまで前記液体混合物を略水平に移送するように配置されることができる。
【発明の効果】
【００１５】
本発明によれば、噴霧時における脈動を抑制することができる塗装方法が提供される。
【図面の簡単な説明】
【００１６】
【図１】図１は、本発明の１実施形態に係る塗装方法で用いる塗装装置の概略構成図である。
【発明を実施するための形態】
【００１７】
図１を参照して、本発明の１実施形態に係る塗装方法で用いる塗装装置１００について説明する。
【００１８】
＜塗装装置＞
本実施形態に係る塗装装置１００は、塗料タンク１、塗料ポンプ２、液体二酸化炭素ボンベ４、二酸化炭素ポンプ６、混合器８、噴霧ノズル９、ラインＬ１〜Ｌ３を備える。
【００１９】
＜塗料タンク＞
塗料タンク１には、樹脂成分を含む液状の塗料が貯留される。塗料は、樹脂成分以外に溶剤を含むことができる。
【００２０】
樹脂成分としては、通常用いられる樹脂であれば特に制限はないが、例えば、エポキシ樹脂、アクリル樹脂、アクリルウレタン樹脂、ポリエステル樹脂、アクリルシリコン樹脂、アルキッド樹脂、ＵＶ硬化樹脂、塩酢ビ樹脂、スチレンブタジエンゴム、ポリエステルウレタン樹脂、スチレンアクリル樹脂、アミノ樹脂、ポリウレタン樹脂、フェノール樹脂、塩化ビニル樹脂、ニトロセルロース樹脂、セルロースアセテテートブチレート樹脂、スチレン樹脂、メラミン尿素樹脂、フッ素樹脂等が挙げられる。これらは、単独で又は２種類以上を混合して使用してもよい。樹脂成分は、１液硬化型樹脂であっても、２液硬化型樹脂であってもよく、ＵＶなどの活性エネルギー線硬化型樹脂であってもよい。
である。
【００２１】
溶剤は樹脂成分を溶解／分散して塗料の流動性を高めるものである。溶剤は有機溶剤であることができる。有機溶剤の例は、１、４−ブタンジオール、２−ピロリドン、メタノール、エタノール、アセトニトリル、ニトロメタン、ジメチルスルホキシド、ジメチルホルムアミド、メチルイソブチルケトン（ＭＩＢＫ）、酢酸メトキシブチル、プロピレングリコールモノメチルエーテルアセテート（ＰＭＡ）、Ｓ１００（東燃ゼネラル石油）、Ｓ１５０（東燃ゼネラル石油）、エチルジグリコールアセテート（ＥＤＧＡｃ）、ｎ−ブタノール、ジイソブチルケトン（ＤＩＢＫ）、酢酸エチル、酢酸ブチル、トルエン、酢酸イソブチル、ＭＥＫ（メチルエチルケトン）、ＰＧＭ（プロピレングリコールモノメチルエーテル）、キシレン、イソブタノール、ジアセトンアルコール、シクロヘキサノール、イソホロン、エチル−３−エトキシプロピオネート、ジエチレングリコールモノブチルエーテル、メチルプロピレンジグリコール、酢酸イソアミル、Ｎ−メチル−２−ピロリドン、酢酸イソプロピル、メチルアミルケトン、メチルジグリコール、メチルセロソルブ、セロソルブアセテート、ジエチレングリコールモノエチルエーテルアセテート、プロピレングリコールモノエチルエーテルアセテート、アセトン、シクロヘキサン、エチルベンゼン等が挙げられる。溶剤として有機溶剤を用いた塗料は油性塗料とも呼ばれる。塗料は有機溶剤を、たとえば、１０質量％以上含むことができる。
【００２２】
溶剤は水であることもできる。溶剤として水を用いた塗料は水性塗料とも呼ばれる。溶剤として水を用いる場合、樹脂成分はエマルジョンとして水中に存在することができるし、樹脂成分は水に溶解して存在することもできる。塗料は水を、たとえば、１０質量％以上含むことができる。溶剤は、水及び有機溶剤を含むこともできる。
【００２３】
ＵＶ硬化型の樹脂など、溶剤が無くても流動性が高い場合には無溶剤でも良い。
【００２４】
塗料は、上記以外に種々の添加剤を含むことが出来る。例えば、樹脂等を乳化／分散する乳化剤／分散剤、ｐＨ調整剤、凍結防止剤、消泡剤、防腐剤、助溶剤、希釈剤、顔料、顔料分散剤、紫外線吸収剤、光安定剤、レベリング剤、密着性付与剤、レオロジーコントロール剤、重合開始剤等、塗料に通常添加される添加剤を含有していてもよい。樹脂成分として２液硬化型樹脂を用いた場合、添加剤として硬化剤を含んでいてもよい。２液硬化型樹脂の硬化剤としては、特に限定されないが、イソシアネートなど、２液硬化型樹脂の硬化剤として一般に使用される硬化剤を用いることができる。
【００２５】
塗料における各成分の量は、所望する塗料の種類等に応じて適宜設定できる。また、本実施形態では、混合器８内、ラインＬ３、及び噴霧ノズル９内において、塗料と二酸化炭素との液体混合物が液−液２相系であることが前提となる。液−液２相系とは、液体混合物が平衡状態で第１の液体相と第２の液体相との２層に分離することをいう。第１液相は二酸化炭素を主成分とし、第２液相は塗料中の溶剤を主成分とする。
【００２６】
たとえば、塗料が水を含むと、塗料と二酸化炭素との液体混合物は二酸化炭素を主成分とする液相及び水を主成分とする液相の液−液２相系を形成する。また、たとえば、塗料が上述の有機溶剤を含むと、塗料と二酸化炭素との液体混合物は二酸化炭素を主成分とする液相及び上述の有機溶剤を主成分とする液相の液−液２相系を形成する。
塗料が溶媒を含まない場合には、二酸化炭素を主成分とする液相と、樹脂を主成分とする液相との液−液２相系を形成する。
【００２７】
塗料ポンプ２は、塗料タンク１からラインＬ１を介して供給される塗料を加圧して混合器８に供給する。ポンプの形式は特に限定されないが、プランジャーポンプなどの公知のポンプを使用できる。吐出側の圧力は０．５〜３５ＭＰａとすることができる。必要に応じて、塗料ポンプ２でラインＬ１を介して供給する塗料を熱交換器で加熱／冷却して適温に調節することができる。
【００２８】
液体二酸化炭素ボンベ４は、液体二酸化炭素を貯留する圧力容器である。液体二酸化炭素ボンベ４内の圧力は、通常の雰囲気温度（例えば、−５０〜４７℃）において、二酸化炭素が液相を形成する条件であることが好適である。典型的な液体二酸化炭素ボンベ４内の圧力は、０．１〜１０ＭＰａ程度である。
【００２９】
二酸化炭素ポンプ６は、液体二酸化炭素ボンベ４からラインＬ２を介して供給される液体二酸化炭素を加圧して混合器８に供給する。ポンプの形式は特に限定されないが、プランジャーポンプなどの公知のポンプを使用できる。吐出側の圧力は０．５〜３５ＭＰａとすることができる。
【００３０】
必要に応じて、二酸化炭素ポンプ６に供給する前の液体二酸化炭素を−５０〜３１℃に調節したり、二酸化炭素ポンプ６からラインＬ２を介して混合器８に供給される液体二酸化炭素を−１０〜２００℃に調節したりするなど、二酸化炭素を熱交換器で加熱／冷却することができる。混合器８に供給される二酸化炭素は液体又は超臨界であることができる。
【００３１】
混合器８は、ラインＬ１を介して供給される塗料と、ラインＬ２を介して供給される二酸化炭素とを混合して液体混合物を得る。混合器８としては、例えば、インラインミキサーを使用できる。液体混合物は液−液２相を形成するので、混合器８は液−液２相の一時的なエマルジョンを形成できる程度に混合すれば良い。
【００３２】
混合比率は、液体混合物において、二酸化炭素の濃度が０．５〜９９質量％となるように設定することができる。液体混合物において、二酸化炭素の濃度は、１〜８０質量％とすることが好ましく、２〜５０質量％であることがより好ましい。
【００３３】
噴霧ノズル９は、ラインＬ３を介して混合器８から供給される液体混合物を対象物２０に噴霧する。噴霧ノズル９としては、エアレスノズルと言われる公知の種々のスプレーノズルを使用できる。噴霧ノズル９には、液体混合物とは別に噴霧用の気体を供給する必要は無い。
【００３４】
噴霧ノズル９は、管状部９ａと、管状部９ａの先端に設けられたオリフィス９ｂとを有する。オリフィス９ｂとは、噴霧ノズル９の流路における最も断面積が小さい部分である。液体混合物がオリフィス９ｂを通過して大気に放出されると、液体二酸化炭素の膨張が寄与して液が微細な液滴にされる。
【００３５】
液体混合物において液体二酸化炭素が添加されているので、二酸化炭素を添加しない場合に比べて、水等の溶剤の量を減らしても液体混合物の粘度を下げて適切に噴霧ができる。また、液体二酸化炭素の膨張により液滴が極めて小さくなり、これにより液滴の表面積が低下して、形成直後の塗膜に含まれる溶媒量も減る。したがって、塗膜の乾燥時間が削減されると共に、乾燥に要するエネルギーの削減も可能となる。
【００３６】
ラインＬ３及び噴霧ノズル９の管状部９ａが、混合器８内の液体混合物をオリフィス９ｂに導く導管ＣＤを構成する。
【００３７】
本実施形態では、導管ＣＤにおける液体混合物の滞留時間が１０秒以下となるように、導管ＣＤの長さが規定されている。この滞留時間は８秒以下、７秒以下、６秒以下、５秒以下、４秒以下とすることができる。滞留時間を短くするには、流量一定であれば、導管ＣＤの長さを短くすればよい。
【００３８】
導管ＣＤの径及び長さは、必要とする流量に応じて、滞留時間が上記条件に合うように適宜設定できる。滞留時間は、導管ＣＤの内部体積（ｍ３）を、液体混合物の体積流量（ｍ３／ｓ）で除すれば計算できる。典型的には、導管ＣＤの径を１〜５０ｍｍとすることができる。導管ＣＤの径は全長に亘って一定である必要は無い。また、導管ＣＤの長さは、１５ｃｍ以下、１２ｃｍ以下、１０ｃｍ以下、８ｃｍ以下とすることができる。導管ＣＤ内のレイノルズ数は０．５以上であることができる。
【００３９】
導管ＣＤは、混合器８の出口からオリフィス９ｂまで略水平に配置されていることができる。水平とは、導管ＣＤの勾配がその全長にわたって水平±１０°の範囲内にあることを意味する。
【００４０】
続いて、本発明の１実施形態に係る塗装方法について説明する。まず、塗料タンク１の塗料を塗料ポンプ２で加圧してラインＬ１を介して混合器８に供給する。一方、液体二酸化炭素ボンベ４内の二酸化炭素を二酸化炭素ポンプ６で加圧してラインＬ２を介して混合器８に供給して一時的なエマルジョンとしての二酸化炭素及び塗料の液体混合物を得る。混合器８で得られた液体混合物をラインＬ３を介して噴霧ノズル９のオリフィス９ｂに供給し、オリフィスから噴霧して対象物２０を塗装する。対象物２０は特に限定されず、自動車、船舶、建設機械、プラスチック、金属、ガラス、航空機、家電等が挙げられる。
【００４１】
本実施形態にかかる二酸化炭素塗装方法によれば、液−液２相を形成する液体混合物でありながらも、噴霧の脈動を抑制できる。
【００４２】
このような理由が得られる理由は明らかでは無いが、本発明者らは次のように考えている。本実施形態では、混合器８を出てからオリフィス９ｂに到達するまでの導管ＣＤにおける液体混合物の滞留時間を１０秒以下としている。従って、混合器８で混合された一時的なエマルジョンとしての液体混合物が明確に２層に分離する前に、オリフィス９ｂから噴霧される。したがって、オリフィス９ｂに供給される液体混合物の液体二酸化炭素の割合と塗料（溶剤）との割合が安定し、オリフィスから吐出する際の脈動を抑制できるものと考えられる。これにより、安定した塗装が可能となる。また、塗膜の平滑性も向上する。
【００４３】
また、噴霧ノズル９の噴霧をオフにしている状態、即ち、噴霧ノズル９内のバルブを閉にしている状態では、導管ＣＤ内での液体混合物が２層に分離することは避けることができない。その後、噴霧ノズル９内のバルブ（不図示）を開にして噴霧を開始した場合、最初は二層に分離した液体混合物が導管ＣＤ内を移送される。この際、導管ＣＤに垂直方向に配置された部分があると、２層が均一に流れず、具体的には、軽い層が優先的に流れ重い層がとどまる或いは逆流しやすくなり、安定噴霧に到達するまでに時間を要する。
【００４４】
これに対して、本実施形態では、導管ＣＤを略水平に配置して混合器８からオリフィス９ｂまで液体混合物を略水平に移送するので、噴霧オン直後に２層に分離した液体混合物を迅速に移送して除去できるので、安定噴霧に迅速に移行することができる。
【００４５】
本発明は上記形態に限定されず、様々な変形態様が可能である。
【００４６】
たとえば、上記実施形態では、安定噴霧に迅速に移行させるべく導管ＣＤを略水平に配置しているが、この要件を有さなくても、安定噴霧以降における脈動の抑制は可能である。
【００４７】
また、上記実施形態では、噴霧ノズル９と混合器８とが別体であるが、混合器８を噴霧ノズル９内に設けても実施可能である。また、上記では噴霧ノズル９内にバルブがある場合を記載しているが、噴霧ノズル９とＬ３の間にバルブを設けても実施可能である。
【実施例】
【００４８】
（実施例１）
表１の配合の顔料分散体を用意した。当該顔料分散体４０．２質量部に対して、表２に示す塗料化用成分を添加して混合し、塗料を調製した。
【００４９】
得られた塗料を図１で示す連続式二酸化炭素塗装装置の塗料タンク１に仕込んだ。塗料を十分混合した後、塗料ポンプ２の流量を６０ｇ／分とし、二酸化炭素ポンプ６の流量を６ｇ／分とし、混合器で混合して一時エマルジョンとしての液体混合物を生成し、オリフィスから噴霧を行った。塗料１００質量部に対する二酸化炭素の量は、表２に示すように１０質量部とした。混合器８内の圧力は１０ＭＰａとし、塗料及び二酸化炭素の液体混合物の噴霧量は６６ｇ／分とした。塗料及び二酸化炭素の温度及び外気温は２０℃であった。
噴霧ノズル９としては、エアレスガンを用いた。混合器８と噴霧ノズル９のオリフィス９ｂとの間のラインＬ３の長さを５．０ｃｍとし、ラインＬ３の内径を９．２ｍｍとした。エアレスガンの入口からオリフィスまでの内容積は１６５９ｍｍ３であった。導管ＣＤの内容積は４９８３ｍｍ３と成り、混合物の体積流量は１１００ｍｍ３／ｓとなるので、噴霧時の導管ＣＤ内の液体混合物の滞留時間は４．５秒となった。
【００５０】
（実施例２）
表２に示すように、ラインＬ３の長さを１０．０ｃｍにして、液体混合物の滞留時間を７．６秒とする以外は実施例１と同様とした。
【００５１】
（比較例１〜４）
表２に示すように、ラインＬ３の長さを、順に、２０．０ｃｍ、１００．０ｃｍ、３００．０ｃｍ、５００．０ｃｍにし、液体混合物の滞留時間を順に１３．６秒、６１．９秒、１８２．８秒、３０３．７秒とする以外は実施例１と同様とした。
【００５２】
（比較例５〜８）
表２に示すように、ラインＬ３の内径を、順に、１２．７ｍｍ、１６．１ｍｍ、２１．６ｍｍ、２７．６ｍｍにし、液体混合物の滞留時間を順に１３．０秒、２０．０秒、３４．８秒、５５．９秒とする以外は実施例１と同様とした。
【００５３】
（実施例３〜６）
表３に示すように、塗料化用成分における樹脂の種類を代え、及び、塗料化用成分における水及び添加剤の濃度を代える以外は実施例１と同様とした。
【００５４】
（実施例７〜９）
表３に示すように、塗料を代える以外は実施例１と同様とした。
【００５５】
（比較例９〜１１）
表３に示すように、ラインＬ３の長さを５００ｃｍとする以外は、実施例７〜９と同様とした。滞留時間は、いずれも、３０３．７秒となった。
【００５６】
（実施例１０〜１４）
二酸化炭素ポンプ６の流量を１２ｇ／分とし、表４に示すように、塗料１００質量部に対する二酸化炭素の量を２０質量部とし、液体混合物の滞留時間を４．２秒とする以外は、実施例１、実施例３〜６と同様とした。
【００５７】
（実施例１５）
表４に示すように、ラインＬ３の長さを１０．０ｃｍにして、液体混合物の滞留時間を６．９秒とする以外は実施例１０と同様とした。
【００５８】
（比較例１２〜１５）
表４に示すように、ラインＬ３の長さを、順に、２０．０ｃｍ、１００．０ｃｍ、３００．０ｃｍ、５００．０ｃｍにし、液体混合物の滞留時間を順に１２．５秒、５６．８秒、１６７．６秒、２７８．４秒とする以外は実施例１１〜１４と同様とした。
【００５９】
（噴霧評価）
オリフィスから噴霧の様子を目視観察した。◎は細かい霧状となり安定して噴霧されている状態を、○は細かい霧状となるが噴霧パターンの変化が若干ある状態を、△は細かい霧状となるが噴霧パターンの変化が激しい状態を、×は詰まりが発生した状態を示す。
【００６０】
（塗膜の平滑性評価）
ＡＢＳ（Ａ４サイズ）のサンプル板に対して塗装を行い、乾燥後の塗膜の平滑性を目視で観察した。◎は表面に凹凸（ゆず肌）がなく平坦である場合を、○は表面に若干の凹凸（ゆず肌）がみられる場合を、△は表面に激しい凹凸（ゆず肌）がみられる場合を、×は詰まりが発生したため評価できない状態を示す。
【００６１】
結果を、表２〜表４に示す。
【００６２】
【表１】
2018039000.tif 000003
【００６３】
【表２】
2018039000.tif 000004
【００６４】
【表３】
2018039000.tif 000005
【００６５】
【表４】
2018039000.tif 000006
【００６６】
液体混合物の導管ＣＤでの滞留時間が１０秒以下では、脈動が殆ど見られず、安定して塗装が行えることが確認された。
【符号の説明】
【００６７】
８…混合器、９…噴霧ノズル、９ａ…管状部、９ｂ…オリフィス、ＣＤ…導管、１００…塗装装置。
【図１】
2018039000.tif 000007
【手続補正書】
【提出日】平成29年8月21日(2017.8.21)
【手続補正１】
【補正対象書類名】特許請求の範囲
【補正対象項目名】全文
【補正方法】変更
【補正の内容】
【特許請求の範囲】
【請求項１】
二酸化炭素と塗料とを混合器内で混合して液体混合物を得る工程と、
前記混合器内の液体混合物をオリフィスに供給して噴霧する工程と、を備え、
前記混合器から前記オリフィスに供給される液体混合物は液−液２相系であり、
前記混合器を出てから前記オリフィスに到達するまでの前記液体混合物の滞留時間を１０秒以下とし、
前記液体混合物は水を含む、塗装方法。
【請求項２】
前記混合器から前記オリフィスまで前記液体混合物を略水平に移送する、請求項１記載の方法。
【請求項３】
二酸化炭素と塗料とを混合して液体混合物を形成する混合器と、
噴霧用のオリフィスと、
前記混合器内の液体混合物を前記オリフィスに導く導管と、を備え、
前記導管内の液体混合物は液−液２相系であり、
前記液体混合物の前記導管における滞留時間は１０秒以下であり、
前記液体混合物は水を含む、塗装装置。
【請求項４】
前記導管は、前記混合器から前記オリフィスまで前記液体混合物を略水平に移送するように配置された、請求項３記載の装置。
【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
二酸化炭素と水を含む塗料とを混合器内で混合して水を含む液体混合物を得る工程と、
前記混合器内の水を含む液体混合物をオリフィスに供給して噴霧する工程と、を備え、
前記混合器から前記オリフィスに供給される水を含む液体混合物は液−液２相系であり、
前記混合器を出てから前記オリフィスに到達するまでの前記水を含む液体混合物の滞留時間を１０秒以下とする、塗装方法。
【請求項２】
前記混合器から前記オリフィスまで前記液体混合物を略水平に移送する、請求項１記載の方法。
【請求項３】
二酸化炭素と、水を含む塗料とを混合して水を含む液体混合物を形成する混合器と、
噴霧用のオリフィスと、
前記混合器内の水を含む液体混合物を前記オリフィスに導く導管と、を備え、
前記混合器が形成する水を含む液体混合物、及び、前記導管が導く水を含む液体混合物は液−液２相系であり、
前記水を含む液体混合物の前記導管における滞留時間は１０秒以下である、塗装装置。
【請求項４】
前記導管は、前記混合器から前記オリフィスまで前記液体混合物を略水平に移送するように配置された、請求項３記載の装置。
【手続補正２】
【補正対象書類名】明細書
【補正対象項目名】００２６
【補正方法】変更
【補正の内容】
【００２６】
たとえば、塗料が水を含むと、塗料と二酸化炭素との液体混合物は二酸化炭素を主成分とする液相及び水を主成分とする液相の液−液２相系を形成する。